(57)【要約】【課題】本発明の目的は、表示コントラストと平坦性に優れ、アルカリ金属イオン等が液晶材料内に溶出し、液晶の作動に支障を来たし表示品質を低下させることのないＩＰＳモード液晶表示装置用カラーフィルター及びそれを用いたＩＰＳモード液晶表示装置を提供する。【解決手段】透明基板上に、Ｒ（赤色）、Ｇ（緑色）、Ｂ（青色）の着色画素層が形成され、各着色画素の間隙にブラックマトリックスが形成されてなるＩＰＳモード液晶表示装置用カラーフィルターにおいて、上記ブラックマトリックスが金属微粒子を含有してなることを特徴とするＩＰＳモード液晶表示装置用カラーフィルター及びそれを用いたＩＰＳモード液晶表示装置。上記の金属微粒子としては、平均粒径６０〜２５０ｎｍの銀微粒子であることが好ましい。【選択図】        なし【特許請求の範囲】
【請求項１】
透明基板上に、Ｒ（赤色）、Ｇ（緑色）、Ｂ（青色）の着色画素層が形成され、各着色画素の間隙にブラックマトリックスが形成されてなるＩＰＳモード液晶表示装置用カラーフィルターにおいて、上記ブラックマトリックスが金属微粒子を含有してなることを特徴とするＩＰＳモード液晶表示装置用カラーフィルター。
【請求項２】
前記金属微粒子が、平均粒径６０〜２５０ｎｍの銀微粒子であることを特徴とする請求項１に記載のＩＰＳモード液晶表示装置用カラーフィルター。
【請求項３】
前記ブラックマトリックスが、感光性を有し金属微粒子を含有する組成物により形成されることを特徴とする請求項１又は２に記載のＩＰＳモード液晶表示装置用カラーフィルター。
【請求項４】
前記ブラックマトリックスが、感光性を有し金属微粒子を含有する転写材料を用いて形成されることを特徴とする請求項１〜３のいずれかに記載のＩＰＳモード液晶表示装置用カラーフィルター。
【請求項５】
前記Ｒ（赤色）画素が、顔料として少なくともＰＲ−２５４を含有することを特徴とする請求項１〜４のいずれかに記載のＩＰＳモード液晶表示装置用カラーフィルター。
【請求項６】
前記Ｇ（緑色）画素が、顔料として少なくともＰＧ−３６及びＰＹ−１３８、ＰＹ−１３９、ＰＹ−１５０の何れかを含有することを特徴とする請求項１〜４のいずれかに記載のＩＰＳモード液晶表示装置用カラーフィルター。
【請求項７】
前記Ｂ（青色）画素が、顔料として少なくともＰＢ−１５を含有することを特徴とする請求項１〜４のいずれかに記載のＩＰＳモード液晶表示装置用カラーフィルター。
【請求項８】
請求項１〜７のいずれかに記載のＩＰＳモード液晶表示装置用カラーフィルターを用いたことを特徴とするＩＰＳモード液晶表示装置。
【発明の詳細な説明】
【０００１】
【発明の属する技術分野】
本発明は液晶表示装置用カラーフィルターに関し、特に、アルカリ金属イオン等の溶出を抑制し、液晶の表示品位の低下を防止したＩＰＳ（Ｉｎ  ＰｌａｎｅＳｗｉｔｃｈｉｎｇ）モード液晶表示装置用カラーフィルター及びそれを用いたＩＰＳモード液晶表示装置に関する。
【０００２】
【従来の技術】
一般に、液晶表示装置用カラーフィルターは、透明基板上にブラックマトリックス層、及び画素として形成されたカラーフィルター層が設けられたものである。上記ブラックマトリックス層は、遮光性を有するマトリックス状の膜層であり、画素として形成された上記カラーフィルター層は、例えば、赤色（Ｒ）、緑色（Ｇ）、青色（Ｂ）のフィルター機能を有する画素群である。該ブラックマトリックス層は、カラーフィルター層の画素の位置を定位置に形状を均一なものとし、また液晶表示装置に用いられた際に、好ましくない光を遮蔽し、液晶表示装置の画像をムラのない均一な、且つコントラストを向上させた画像にする機能を有している。更に、液晶を駆動させるＴＦＴ素子への光を遮蔽する機能も兼ねている。
【０００３】
従来の液晶表示装置は、この様なカラーフィルターと他の透明基板を貼り合わせ、これらの間隙に液晶を９０度、或いはそれ以上捻って配向させる構成であった。上記の透明基板としては、薄膜トランジスタ（ＴＦＴ）を形成する場合、薄膜ダイオードを形成する場合、透明電極をストライプ状に形成し、カラーフィルター側に形成されたストライプ状の透明電極とマトリックスを形成する場合などがあった。
【０００４】
図３は、ＴＮ（Ｔｗｉｓｔｅｄ  Ｎｅｍａｔｉｃ）モード液晶表示装置（２）の画素部の一例を断面で表した説明図である。図３に示す様に、該ＴＮモード液晶表示装置（２）は、偏光層（１７）、カラーフィルター（４）、液晶材料（１９）、ＴＦＴ基板（６）、偏光層（１８）で構成されている。カラーフィルター（４）は、透明基板（１０）の一方の面上に遮光膜として形成されたブラックマトリックス層（１２）と画素として形成されたカラーフィルター層（１３）を有し、この上にオーバーコート層（１４）、透明な共通電極層（１５）がこの順に形成されている。そして、この透明な共通電極層（１５）が液晶材料（１９）と接している。またＴＦＴ基板（６）は、透明基板（１１）のカラーフィルター（４）と対向する面上に、ＴＦＴ（５０）と透明な画素電極（１６）が形成されているものである。
【０００５】
この様なＴＮモード液晶表示装置（２）においては、液晶材料（１９）は、カラーフィルター（４）上の透明な共通電極層（１５）とＴＦＴ基板（６）上の透明な画素電極（１６）との間の垂直方向の電界（２０）に対して応答する。即ち、照明光（４０）は、ＴＦＴ基板（６）上の透明な画素電極（１６）と、カラーフィルター（４）上の透明な共通電極層（１５）を透してオン／オフされることになる。
上記の様なＴＮモード液晶表示装置（２）の欠点として、その視野角の狭いことが挙げられており、これまでに該ＴＮモード液晶表示装置（２）の視野角を改善するための多くの方式が提案されている。その中の１つに下記に述べるＩＰＳ（Ｉｎ  Ｐｌａｎｅ  Ｓｗｉｔｃｈｉｎｇ）モード液晶表示装置がある。
【０００６】
図２は、ＩＰＳモード液晶表示装置（１）の一例の画素部を断面で表した説明図である。図２に示すように、ＩＰＳモード液晶表示装置（１）は、偏光層（１７）、カラーフィルター（３）、液晶材料（２９）、ＴＦＴ基板（５）、偏光層（１８）で構成されている。カラーフィルター（３）は、透明基板（１０）の一方の面上に遮光膜として形成されたブラックマトリックス層（１２）と画素として形成されたカラーフィルター層（１３）を有し、この上にオーバーコート層（１４）が形成されている。そして、このオーバーコート層（１４）が液晶材料（２９）と接している。また、ＴＦＴ基板（５）は、透明基板（１１）のカラーフィルター（３）と対向する面上に、ＴＦＴ（５０）、金属画素電極（２６）、金属共通電極（２５）が形成されているものである。
【０００７】
この様なＩＰＳモード液晶表示装置（１）において、液晶材料（２９）はＴＦＴ基板（５）上の金属画素電極（２６）と金属共通電極（２５）との間の水平方向の電界（３０）に対して応答する。即ち、図３に示すＴＮモードにおける様な、透明な共通電極層（１５）や透明な画素電極（１６）は必要とせず、照明光（４０）は水平方向の電界（３０）に液晶材料（２９）が応答して回転し、オン／オフされることになる。また、水平方向の電界（３０）を乱さないために、ブラックマトリックス層（１２）の材料としてはクロムなどの金属薄膜ではなく、黒色顔料などの遮光剤を分散させた樹脂を用いることが多い。
【０００８】
この様に、ＩＰＳモード液晶表示装置（１）においては、カラーフィルター（３）には導電性が付与されていないために静電気の影響を受け、製造工程において歩留りや液晶表示装置の表示品質に悪影響を及ぼすことがある。例えば、製造工程で静電気によりスペーサーの粒子を凝集させたり、液晶表示装置を手で触れると静電気の影響で液晶の配向が乱れて表示ムラを生じる等の問題がおこる。尚、ＴＮモードの液晶表示装置（２）に用いるカラーフィルター（４）においては、透明な共通電極層（１５）が設けられているので、導電性が付与されており、この様な静電気による問題が発生することはない。
【０００９】
ＩＰＳモード液晶表示装置（１）に用いるカラーフィルター（３）における、上記の静電気による問題を解決するため、カラーフィルターに導電性の膜を形成し静電気を除去する技術が開示されている（例えば、特許文献１及び２参照）。図４は、上記特許文献１に開示されたＩＰＳモード液晶表示装置用カラーフィルターの構成を示す断面図である。
【００１０】
図４に示すように、このＩＰＳモード液晶表示装置用カラーフィルターは、透明基板（１０）の一方の面上に遮光膜として形成されたブラックマトリックス層（１２）と画素として形成されたカラーフィルター層（１３）を有し、この上にオーバーコート層（１４）が形成されている。また、他方の面上に導電性薄膜（４５）が形成され、この導電性薄膜（４５）によって静電気を除去する。そして、他の透明基板と貼り合わせる際には、透明基板（１０）の一方の面上のオーバーコート層（１４）が液晶材料に接する様に貼り合わされる。
【００１１】
この様にＩＰＳモード液晶表示装置用カラーフィルターには、透明基板（１０）の他方の面上に導電性薄膜（４５）が形成されているので、他の透明基板と貼り合わせてＩＰＳモード液晶表示装置とする際に、例えば、製造工程中の静電気によりスペーサーの粒子を凝集させることはなく、また、製造された液晶表示装置を手で触れても静電気の影響で液晶の配向が乱れて表示ムラを生じる等の問題が発生することはない。
【００１２】
しかしながら、この様な構成のカラーフィルターをＩＰＳモード液晶表示装置に使用すると、例えば、カラーフィルター層を形成する材料として感光性の顔料分散樹脂組成物を用いた際などは、形成されたカラーフィルター層からの微量のアルカリ金属イオン、硝酸イオン、塩素イオンなどが、或いは、例えば、カラーフィルター層を画素として形成するパターニング工程において用いた材料の残留物からの微量のアルカリ金属イオンなどが、オーバーコート層（１４）を浸透し、液晶材料中に溶出し、液晶の作動に支障を来たし表示品質に悪影響を及ぼす。この様な、微量のアルカリ金属イオンなどが液晶の作動に支障を来たす度合いは、ＩＰＳモード液晶表示装置において特に顕著に顕われるものである。
【００１３】
これは、ＴＮモード液晶表示装置に使用される液晶材料と、ＩＰＳモード液晶表示装置に使用される液晶材料との相違によるものである。即ち、ＴＮモード液晶表示装置に使用される液晶材料としては、フッ素系液晶材料を主に用いるが、ＩＰＳモード液晶表示装置に使用される液晶材料としては、高速応答性を得るためにフッ素系液晶材料にシアノ系液晶材料を配合して用いている。このシアノ系液晶材料は、上記アルカリ金属イオンなどの影響を受け易く、液晶の表示品質の低下が特に顕著に顕われるものである。
【００１４】
ＩＰＳモードの液晶表示装置の構成では、カラーフィルター上に液晶駆動用の透明電極を必要とせず、保護膜層上に直接配向膜が設けられる。従って、ＩＰＳモードのカラーフィルターでは、上記保護膜特性に加え、カラーフィルター層に含まれる不純物が液晶中に溶出し、液晶の配向不良による表示特性の低下を抑止するため、バリアー性が非常に重要な特性となってきた。特に、従来のブラックマトリックスには、顔料としてカーボンブラックが使用されているので、上記のアルカリ金属イオン等の溶出に起因するＩＰＳモード液晶表示装置の表示品質の経時的な劣化が大きな問題になっている。
【００１５】
この様なブラックマトリックスの形成方法としては、例えば、クロム等の金属膜を遮光層とする場合には、金属薄膜を蒸着法やスパッタリング法により作製し、該金属薄膜の上にフォトレジストを塗布し、次いでブラックマトリックス用のパターンを有するフォトマスクを介してフォトレジスト層を露光し現像した後、露出した金属薄膜をエッチングし、最後に金属薄膜上のレジスト層を剥離することにより形成される（例えば、非特許文献１参照）。
【００１６】
この方法は金属薄膜を用いるため、膜厚が薄くても高い遮光効果が得られる反面、蒸着法やスパッタリング法という真空成膜工程やエッチング工程が必要となり、コストが高くなると共に環境に対する負荷も無視できないという問題がある。また、金属膜であるため反射率が高く、強い外光の下では表示コントラストが低下するという問題もある。これに対しては、低反射クロム膜（金属クロムと酸化クロムの２層からなるもの等）を用いるという手段があるが、更にコストアップとなることは否めない。
【００１７】
また、ブラックマトリックスの他の形成方法として、遮光性顔料、例えばカーボンブラックを含有する感光性樹脂組成物を用いる方法も知られており、透明基板上にＲ、Ｇ、Ｂの各画素を形成した後、この画素上にカーボンブラック含有感光性樹脂組成物を塗布し、該透明基板のＲ、Ｇ、Ｂ画素非形成面側から全面に露光する、所謂、セルフアライメント方式のブラックマトリックス形成方法も知られている（例えば、特許文献３参照）。
【００１８】
この方法は、前記金属膜のエッチングによる方法に比較して製造コストは安くなるものの、前述したアルカリ金属イオン等の溶出の問題以外にも、十分な遮光性を得るためには膜厚が厚くなるという問題があり、その結果、ブラックマトリックスとＲ、Ｇ、Ｂの各画素との重なり（段差）が生じ、カラーフィルターの平坦性が悪くなって液晶表示素子のセルギャップムラが発生し、色ムラ等の表示不良に繋がることになる。
【００１９】
一方、透明基板上に親水性樹脂を含有する感光性レジスト層を形成し、ブラックマトリックス用のパターンを有するフォトマスクを介して露光し現像して透明基板上にレリーフを形成し、この透明基板を無電解メッキの触媒となる金属化合物の水溶液に接触させ、該金属化合物をレリーフ中に含有させ乾燥した後、熱処理を施し、その後、上記透明基板上のレリーフを無電解メッキ液に接触させることにより、粒径０．０１〜０．０５μｍの遮光用の金属粒子がその内部に均一に分散されたブラックマトリックスを作製する方法が提示されている（例えば、特許文献４参照）。上記金属粒子としてはニッケル、コバルト、鉄、銅、クロムが記載され、実施例としては唯一ニッケルが提示されている。
【００２０】
しかしながら、この方法は露光現像工程を含むレリーフ形成−無電解メッキ触媒の付与−熱処理−無電解メッキという、排水を伴う煩瑣な水処理工程が多く、その為に低コストでのブラックマトリックスの製造はあまり期待できない。
また、上記特許文献４には銀に関しては全く記載されていないが、例えば、粒径０．０１〜０．０５μｍの銀粒子は黄色から赤色の着色が発生し黒色が得られないという問題もある。
【００２１】
また最近、液晶表示素子の大画面化及び高精細化の技術開発が進み、その用途はノートパソコン用ディスプレイからデスクトップパソコン用モニター、更にはテレビモニターにまで拡大してきている。このような背景のもとで、液晶表示素子に使用するカラーフィルターも高色純度が求められるようになってきている。しかしながらカラーフィルターの高色純度化を図ると透過率が低下し、輝度が低下するという問題がある。
【００２２】
従来、カラーフィルターの緑色着色成分として緑色顔料ＰＧ−３６と黄色顔料等とを適当な比率で混合して使用していることが多い。特に高透過率と高色純度化とを両立させる目的で、上記黄色顔料として透過領域がより短波長に広がったＰＹ−１３８やＰＹ−１５０が主要着色成分として用いられている。しかし、ＴＶ用途の主要な色度規格であるＨＤＴＶ規格を更に上回る様な高色純度化を実現しようとする場合、カラーフィルターの緑色画素に上記ＰＹ１３８やＰＹ−１５０のように透過領域が短波長側に広がった黄色顔料を使用すると、その着色力が低いため顔料を多量に使用して色純度を高める必要がある。その結果、膜厚が厚くなり、カラーフィルターの透過率が低くなるという問題が生じる。また、バックライトの輝線の位置とカラーフィルターの透過ピークの位置とがずれてしまい、バックライトの光の利用効率が落ちてしまうという問題もある。
【００２３】
【特許文献１】
特開平１０−１６０９２０号公報
【特許文献２】
特開２０００−３９５０９号公報
【特許文献３】
特開昭６２−９３０１号公報
【特許文献４】
特許第３３１８３５３号公報
【非特許文献１】
共立出版（株）刊行「カラーＴＦＴ液晶ディスプレイ」第２１８〜２２０頁（１９９７年４月１０日）
【００２４】
【発明が解決しようとする課題】
本発明は上記の様な問題点を解決する為に成されたものであり、ＩＰＳモード液晶表示装置用カラーフィルターにおいて、優れた平坦性及び表示コントラストを維持しながら、アルカリ金属イオン等の液晶材料中への溶出を抑止し、液晶の表示性能の低下を防止したＩＰＳモード液晶表示装置用カラーフィルター及びそれを用いたＩＰＳモード液晶表示装置を提供することを目的とする。
【００２５】
【課題を解決するための手段】
本発明の上記課題は、下記の構成になるＩＰＳモード液晶表示装置用カラーフィルター及びＩＰＳモード液晶表示装置により達成される。
＜１＞  透明基板上に、Ｒ（赤色）、Ｇ（緑色）、Ｂ（青色）の着色画素層が形成され、各着色画素の間隙にブラックマトリックスが形成されてなるＩＰＳモード液晶表示装置用カラーフィルターにおいて、上記ブラックマトリックスが金属微粒子を含有してなることを特徴とするＩＰＳモード液晶表示装置用カラーフィルター。
＜２＞  前記金属微粒子が、平均粒径６０〜２５０ｎｍの銀微粒子であることを特徴とする上記＜１＞に記載のＩＰＳモード液晶表示装置用カラーフィルター。
＜３＞  前記ブラックマトリックスが、感光性を有し金属微粒子を含有する組成物により形成されることを特徴とする上記＜１＞又は＜２＞に記載のＩＰＳモード液晶表示装置用カラーフィルター。
＜４＞  前記ブラックマトリックスが、感光性を有し金属微粒子を含有する転写材料を用いて形成されることを特徴とする上記＜１＞〜＜３＞のいずれかに記載のＩＰＳモード液晶表示装置用カラーフィルター。
＜５＞  前記Ｒ（赤色）画素が、顔料として少なくともＣ．Ｉ．ＰＲ−２５４を含有することを特徴とする上記＜１＞〜＜４＞のいずれかに記載のＩＰＳモード液晶表示装置用カラーフィルター。
＜６＞  前記Ｇ（緑色）画素が、顔料として少なくともＣ．Ｉ．ＰＧ−３６及びＣ．Ｉ．ＰＹ−１３８、Ｃ．Ｉ．ＰＹ−１３９、Ｃ．Ｉ．ＰＹ−１５０の何れかを含有することを特徴とする上記＜１＞〜＜４＞のいずれかに記載のＩＰＳモード液晶表示装置用カラーフィルター。
＜７＞  前記Ｂ（青色）画素が、顔料として少なくともＣ．Ｉ．ＰＢ−１５を含有することを特徴とする上記＜１＞〜＜４＞のいずれかに記載のＩＰＳモード液晶表示装置用カラーフィルター。
＜８＞  上記＜１＞〜＜７＞のいずれかに記載のＩＰＳモード液晶表示装置用カラーフィルターを用いたことを特徴とするＩＰＳモード液晶表示装置。
【００２６】
【発明の実施の形態】
本発明のＩＰＳモード液晶表示装置用カラーフィルターは、透明基板上に、Ｒ（赤色）、Ｇ（緑色）、Ｂ（青色）の着色画素層が形成され、各着色画素の間隙にブラックマトリックスが形成されてなるＩＰＳモード液晶表示装置用カラーフィルターにおいて、上記ブラックマトリックスが金属微粒子を含有してなることを特徴とする。また、本発明のＩＰＳモード液晶表示装置は、上記のＩＰＳモード液晶表示装置用カラーフィルターを用いたことを特徴とするものである。
以下、本発明のＩＰＳモード液晶表示装置用カラーフィルター及びＩＰＳモード液晶表示装置について、その主要な構成要件につき詳細に説明する。但し、本発明はこれらの説明事項に限定されるものではない。
【００２７】
（ＩＰＳモード液晶表示装置用カラーフィルター）
最初に、本発明のＩＰＳモード液晶表示装置用カラーフィルターについて、１実施の形態に基づいて説明する。図１は、本発明によるＩＰＳモード液晶表示装置用カラーフィルターの１実施形態の画素部を断面で表した説明図である。
【００２８】
図１に示す様に、本発明のＩＰＳモード液晶表示装置用カラーフィルター（６０）には、透明基板（１０）の一方の面上に遮光部として形成された黒色樹脂からなるブラックマトリックス層（１２）、及び画素として形成されたカラーフィルター層（１３）が設けられてなる。ここで、これらブラックマトリックス層（１２）及びカラーフィルター層（１３）を被覆する様に、透明導電膜（７０）及びオーバーコート層（１４）が順次に積層して設けられている形態が好ましい。
【００２９】
この様にＩＰＳモード液晶表示装置用カラーフィルターに透明導電膜（７０）が設けられると、静電気の影響を受け難くなり、製造工程での歩留りや液晶表示装置の表示品位に悪影響を及ぼすことがなくなる。また、このＩＰＳモード液晶表示装置用カラーフィルターに、画素として形成されたカラーフィルター層（１３）を被覆する様に、透明導電膜（７０）が設けられ、その透明導電膜（７０）上にオーバーコート層（１４）が積層して設けられると、アルカリ金属イオンなどの遮蔽が不十分なオーバーコート層（１４）を透明導電膜（７０）が補うものとなる。
【００３０】
従って、アルカリ金属イオンなどが液晶材料内に溶出し、液晶の作動に支障を来たし表示品質に悪影響を及ぼすことがなくなる。この透明導電膜（７０）及びオーバーコート層（１４）によるアルカリ金属イオンなどの遮蔽効果は、ＩＰＳモード液晶表示装置においても悪影響を及ぼすことのないものとなる。上記透明導電膜（７０）としては、例えば、ＩＴＯ（Ｉｎｄｉｕｍ  Ｔｉｎ  Ｏｘｉｄｅ）を用いた場合、２００ｎｍ以下の膜厚のものでよい。
【００３１】
また付随して、このＩＰＳモード液晶表示装置用カラーフィルターに、透明導電膜（７０）上にオーバーコート層（１４）が積層して設けられると、透明導電膜（７０）に部分的な剥がれが発生した時に、透明導電膜（７０）の破片が外部へ流出することはなく、ショート等の事故の発生を防ぐことができる。同様に、スペーサービーズの食い込みによって透明導電膜（７０）に部分的な破損が発生したとしても、ショート等の発生を防ぐことができるものとなる。
【００３２】
（ブラックマトリックス）
本発明のブラックマトリックスは金属微粒子を含有してなり、更にバインダーとなるポリマーや分散安定剤及び界面活性剤等を含有してもよい。特に、上記ブラックマトリックスが、感光性を有し金属微粒子を含有する組成物により形成されるのが好ましい。
【００３３】
本発明のブラックマトリックスに含有される上記金属微粒子としては、銀微粒子や金微粒子、銅微粒子等が用いられる。この様な金属微粒子は市販のものを使用することができる他、金属イオンの化学的還元法や無電解メッキ法、金属の蒸発法等により調製することも可能である。
【００３４】
例えば、銀微粒子（コロイド銀）を得るには、従来から知られている方法、即ち、米国特許第２６８８６０１号明細書に開示されている、ゼラチン水溶液中で可溶性銀塩をハイドロキノンによって還元する方法、ドイツ特許第１０９６１９３号明細書に記載されている、難溶性銀塩をヒドラジンによって還元する方法、米国特許第２９２１９１４号明細書に記載されている、タンニン酸により銀に還元する方法の様な銀イオンを溶液中で化学的に還元する方法や、特開平５−１３４３５８号公報に記載されている無電解メッキによって銀粒子を形成する方法、及びバルク金属をヘリウムなどの不活性ガス中で蒸発させ、溶媒でコールドトラップするガス中蒸発法等の方法を利用することが可能である。
【００３５】
本発明の金属微粒子含有組成物を用いて遮光層を形成する場合、遮光層の膜厚１μｍ当りの光学濃度が１以上となることが望ましく、またカラーフィルターを作製する際、加熱工程で金属微粒子が融着するのを防止することを考慮すると、該組成物における金属微粒子の含有量は、形成される遮光層に含まれる金属微粒子の含有量が１０〜９０質量％、好ましくは１０〜８０質量％程度になる様に調整することが望ましい。
尚、遮光層における金属微粒子の含有量が同じであっても、金属微粒子の平均粒径が異なると、得られる光学濃度も異なる。また、後述する感光性を有する金属微粒子含有組成物における金属微粒子の含有量も上記と同様に調整することが好ましい。
【００３６】
本発明のブラックマトリックスは、光透過性基板の上に設けられた遮光層を有し、遮光層の光学濃度（Ｏ．Ｄ．）を良好にする観点から、該遮光層が平均粒径が６０〜２５０ｎｍの銀微粒子を分散させた層であることが好ましい。ここで、上記の金属微粒子の平均粒径は、透過型電子顕微鏡（ＴＥＭ）による観察により、５０個の粒径を測定し、その平均値を算出したものである。
銀微粒子は、特許第３３１８３５３号明細書に開示の粒径０．０１〜０．０５μｍ（１０〜５０ｎｍ）の場合、黄色から赤色の着色が発生し黒色が得られないが、上記の様に銀微粒子の粒径を６０〜２５０ｎｍ、好ましくは７０〜２００ｎｍにすることにより遮光層として十分な黒色濃度が得られる。尚、このブラックマトリックスにおける遮光層の膜厚は０．３〜２．０μｍ程度が好ましい。本発明のブラックマトリックスにおける遮光層は上記粒径の銀微粒子を分散させたものであるため、上記のごとき薄膜でも十分な光学濃度を有する。
【００３７】
更に、本発明のブラックマトリックスを作成する金属微粒子含有組成物は、感光性を有するものが好ましい。この様な感光性を付与するためには、上記組成物に感光性樹脂組成物が添加される。該感光性樹脂組成物としては、例えば、特開平１０−１６０９２６号公報の段落［００１６］〜［００２２］及び［００２９］に記載のものが挙げられる。
また、前記銀コロイドの様に金属微粒子を水分散物の形態で用いる場合には、上記感光性樹脂組成物としては水媒体系のものが望ましい。この様な水系感光性樹脂組成物としては、例えば、特開平８−２７１７２７号公報の段落［００１５］〜［００２３］に記載のものの他、市販のものとしては、例えば、東洋合成工業（株）製の「ＳＰＰ−Ｍ２０」等が好適に挙げられる。
【００３８】
本発明のブラックマトリックスは、上述した様に、金属微粒子を含有する感光性組成物により形成されるのが好ましい。この様な感光性の金属微粒子含有組成物は、上述した金属微粒子含有組成物に、光重合性化合物や光重合開始剤及び禁止剤等を含む感光性樹脂組成物を添加することにより調製できる。
上記の感光性樹脂組成物に用いる光重合性化合物としては、エチレン性不飽和二重結合を有し、光の照射によって付加重合することが出来るモノマー又はオリゴマーが好ましい。この様なモノマー又はオリゴマーとしては、分子内に少なくとも１個の付加重合可能なエチレン性不飽和基を有し、沸点が常圧で１００℃以上の化合物を挙げることができる。
【００３９】
具体的には、ポリエチレングリコールモノ（メタ）アクリレート、ポリプロピレングリコールモノ（メタ）アクリレート及びフェノキシエチル（メタ）アクリレートなどの単官能アクリレートや単官能メタクリレート；ポリエチレングリコールジ（メタ）アクリレート、ポリプロピレングリコールジ（メタ）アクリレート、トリメチロールエタントリアクリレート、トリメチロールプロパントリアクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシドにプロピレンオキシドを付加した後（メタ）アクリレート化したもの等の多官能アクリレートや多官能メタクリレートを挙げることができる。
【００４０】
更に、特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能アクリレー卜やメタクリレートを挙げることができる。これらの中でも、トリメチロールプロパントリ（メタ）アクリレート、ペンタエリスリトールテトラ（メタ）アクリレート、ジぺンタエリスリトールヘキサ（メタ）アクリレート、ジぺンタエリスリトールペンタ（メタ）アクリレート等も挙げられる。
【００４１】
以上のモノマー又はオリゴマーは、１種を単独でも、２種類以上を混合して用いてもよく、そのブラックマトリックス用着色組成物の全固形分に対する含有量は５〜５０質量％が一般的であり、特に１０〜４０質量％が好ましい。
【００４２】
本発明の感光性樹脂組成物に用いる光重合開始剤としては、米国特許第２３６７６６０号明細書に開示されているビシナルポリケタルドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書および同第２９５１７５８号明細書に記載の多核キノン化合物、米国特許第３５４９３６７号明細書に記載のトリアリールイミダゾール二量体とｐ−アミノケトンの組み合わせ、特公昭５１−４８５１６号公報に記載のベンゾチアゾール化合物とトリハロメチル−ｓ−トリアジン化合物、米国特許第４２３９８５０号明細書に記載されているトリハロメチル−ｓ−トリアジン化合物、米国特許第４２１２９７６号明細書に記載されているトリハロメチルオキサジアゾール化合物等を挙げることができる。特に、トリハロメチル−ｓ−トリアジン、トリハロメチルオキサジアゾール及びトリアリールイミダゾール二量体が好ましい。
ブラックマトリックス用の着色組成物の全固形分に対する上記光重合開始剤の含有量は、０．５〜２０質量％が一般的であり、特に１〜１５質量％が好ましい。
【００４３】
本発明のブラックマトリックス用着色組成物には、更に禁止剤（熱重合防止剤）を含むことができる。該熱重合防止剤の例としては、ハイドロキノン、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンズイミダゾール、フェノチアジン等が挙げられる。
【００４４】
本発明のブラックマトリックス用着色組成物には、更に必要に応じて、各種の添加剤、例えば可塑剤、界面活性剤、密着促進剤、紫外線吸収剤、溶剤等を含有させることができる。
本発明のブラックマトリックス用着色組成物は、上述した各固形成分を溶剤に溶解ないし分散させた塗布液として調製し、これを基板や仮支持体等の表面に塗布し乾燥して着色樹脂層を形成する為に利用する。
【００４５】
ブラックマトリックス用着色組成物の調製に用いられる上記有機溶剤の例としては、メチルエチルケトン、プロピレングリコールモノメチルエーテル、プロピレングリコールモノメチルエーテルアセテート、シクロヘキサノン、シクロヘキサノール、乳酸エチル、乳酸メチル、カプロラクタム等を挙げることができる。
【００４６】
ブラックマトリックス用着色樹脂層の膜厚は、最終的にはカラーフィルター上に形成されるスペーサー部の構成と、セルギャップ、及びカラーフィルター用着色組成物の転写からポストベークまでの工程での膜厚の減少率等を勘案して決定される。各着色樹脂層の色濃度や現像適性を考慮すると、各着色樹脂層の膜厚は０．５〜５μｍが好ましく、より好ましくは１．５〜４μｍである。
【００４７】
本発明のブラックマトリックス用着色組成物は、公知の方法で基板あるいは後述する仮支持体の表面に塗布し乾燥して、感光性シート（感光性着色樹脂膜或いは感光性着色樹脂層）とすることができる。即ち、感光性シートは、基板の上に形成した状態の感光性樹脂層としても、あるいは感光性樹脂層を一旦剥離して独立の転写シートとして用いることもできる。
【００４８】
ブラックマトリックス用着色組成物の塗布は、例えば、スピナ、ホワイラ、ローラーコータ、カーテンコータ、ナイフコータ、ワイヤーバーコータ、エクストルーダ等の塗布手段を用いて行なうことができ、該形成された塗布層は、その後乾燥することにより感光性樹脂層もしくは感光性転写シートを得ることができる。
【００４９】
本発明のブラックマトリックス作成用の金属微粒子含有組成物（感光性のものも含む。）からは、薄膜で且つ光学濃度の高いブラックマトリックスを作製することができる。
【００５０】
（感光性転写材料）
本発明においては、上述の感光性を有するブラックマトリックス作成用の金属微粒子含有組成物を用いて、感光性転写材料を作製し、これを用いてブラックマトリックスを作製することができる。該感光性転写材料は、仮支持体上に、少なくとも上記の感光性を有し金属微粒子を含有するブラックマトリックス作成用組成物からなる感光性遮光層を設けたものであり、この感光性遮光層の膜厚は、０．３〜３．０μｍ程度が好ましいく、０．５〜２．０μｍ程度がより好ましい。
【００５１】
上記感光性転写材料としては、その感光性樹脂材料として上述の感光性金属微粒子含有組成物を用いること以外は、公知の感光性転写材料と基本的には同様のの構成とすることができる。公知の感光性転写材料の構成の例は、例えば、特開平５−１７３３２０号公報に記載がある。この様な感光性転写材料の最も基本的な構成は、柔軟なプラスチックフィルム等からなる仮支持体のシート上に、カラーフィルター（ブラックマトリックス）用着色組成物からなる薄層が形成された構成であるが、仮支持体シートと感光性着色樹脂層との間に、それらの間の剥離を容易にする層、感光性着色樹脂層のクッションとなる層等の様な下塗層や中間層を任意に設けることができる。好ましい構成の例としては、仮支持体シートの上に、アルカリ可溶な熱可塑性樹脂層、中間層、そして感光性着色樹脂層が形成された構成を挙げることができる。なお、感光性層（感光性着色樹脂層）の上には、更に任意に保護フィルムが積層されてもよい。
【００５２】
上記仮支持体としては、化学的及び熱的に安定であって、また可撓性の物質で構成されることが好ましい。具体的には、テフロン（Ｒ）（商品名）、ポリエチレンテレフタレート、ポリエチレンナフタレート、ポリアリレート、ポリカーボネート、ポリエチレン、ポリプロピレン等の薄いシート或いはこれらの積層シート物が好ましい。また、中間層として後述するアルカリ可溶性熱可塑樹脂層を設ける場合には、これとの剥離性が良好なことが好ましい。上記仮支持体の厚さは５〜３００μｍ内が適当であり、特に１５〜１５０μｍが好ましい。
【００５３】
上記中間層は、感光性着色樹脂層を透明基板に密着した後で、仮支持体を剥離し、パターン露光するに際し、該感光性着色樹脂層内での光硬化反応を阻害する空気中からの酸素の拡散を防止する為と、３つの層を積層する場合に熱可塑性樹脂層と感光性着色樹脂層が混じり合わないようにするためのバリアー層として設けられる。その為に、感光性着色樹脂層からは機械的に剥離できないようにし、かつ酸素の遮断能が高いことが好ましい。
【００５４】
この様な中間層はポリマーの溶液を仮支持体上に直接、又は熱可塑性樹脂層を介して塗布することにより形成される。該中間層に用いる好適なポリマーとしては、特公昭４６─３２７１４号公報及び特公昭５６４０８２４号公報に記載されているポリビニルエ−テル／無水マレイン酸重合体、カルボキシアルキルセルロースの水溶性塩、水溶性セルロースエーテル類、カルボキシアルキル澱粉の水溶性塩、ポリビニルアルコール、ポリビニルピロリドン、各種のポリアクリルアミド類、各種の水溶性ポリアミド、ポリアクリル酸の水溶性塩、ゼラチン、エチレンオキサイド重合体、各種の澱粉及びその類似物からなる群の水溶性塩、スチレン／マレイン酸の共重合体、及びマレイネート樹脂、更にこれらの２種以上の組合せが挙げられる。特に好ましいのは、ポリビニルアルコールとポリビニルピリドンとの組合せであり、ポリビニルアルコールは鹸化率が８０％以上であるものが好ましい。
【００５５】
ポリビニルピロリドン等のポリマーの含有量は中間層固形分の１質量％〜７５質量％が好ましく、より好ましくは１質量％〜６０質量％、更に好ましくは１０質量％〜５０質量％である。１質量％未満では感光性着色樹脂層との十分な密着が得られないことがあり、７５質量％を超えると、酸素遮断能が低下することがある。上記中間層の厚みは非常に薄く、約０．１〜５μｍ、特に０．２〜μｍで十分である。該中間層の厚みが０．１μｍ未満の場合、中間層における酸素の遮蔽性が不足することがあり、該中間層の厚みが５μｍを超えると、現像時又は中間層の除去時に時間が掛かり過ぎることがある。
【００５６】
また、仮支持体と感光性遮光層の間に、アルカリ可溶性の熱可塑樹脂層を設ける形態が好ましい。
上記アルカリ可溶性熱可塑性樹脂を構成する樹脂は、実質的な軟化点が８０℃以下であることが好ましい。該軟化点が８０℃以下のアルカリ可溶性の熱可塑性樹脂としては、例えば、エチレンとアクリル酸エステル共重合体のケン化物、スチレンと（メタ）アクリル酸エステル共重合体のケン化物、ビニルトルエンと（メタ）アクリル酸エステル共重合体のケン化物、ポリ（メタ）アクリル酸エステル、及び（メタ）アクリル酸ブチルと酢酸ビニル等の（メタ）アクリル酸エステル共重合体などのケン化物、から少なくとも１つ選ばれるものが好ましい。更に「プラスチック性能便覧」（日本プラスチック工業連盟、全日本プラスチック成形工業連合会編著、工業調査会発行、１９６８年１０月２５日発行）による軟化点が約８０℃以下の有機高分子の内、アルカリ水溶液に可溶なものを使用することができる。
【００５７】
尚、軟化点が８０℃以上の有機高分子物質においても、その有機高分子物質中に該高分子物質と相溶性のある各種可塑剤を添加して、実質的な軟化点を８０℃以下に下げることも可能である。また、これらの有機高分子物質中に支持体との接着力を調節するために、実質的な軟化点が８０℃を越えない範囲で各種のポリマーや過冷却物質、密着改良剤又は界面活性剤、離型剤、等を加えることが可能である。好ましい可塑剤の具体例としては、ポリプロピレングリコール、ポリエチレングリコール、ジオクチルフタレート、ジヘプチルフタレート、ジブチルフタレート、トリクレジルフォスフェート、クレジルジフェニルフォスフェート、ビフェニルジフェニルフォスフェートを挙げることができる。
【００５８】
上記熱可塑性樹脂層の厚さは６μｍ以上が好ましい。該熱可塑性樹脂層の厚みが５μｍ以下であると、１μｍ以上の下地の凹凸を完全に吸収することが困難となる。また上限については、現像性や製造適性から約１００μｍ以下が一般的であり、約５０μｍ以下が好ましい。
【００５９】
本発明の感光性転写材料を作製するには、仮支持体上に、本発明の感光性を有し金属微粒子を含有するブラックマトリックス作成用組成物の溶液を、例えば、スピナー、ホワイラー、ローラーコーター、カーテンコーター、ナイフコーター、ワイヤーバーコーター、エクストルーダー等の塗布手段を用いて塗布し乾燥させることにより得ることができる。上記のアルカリ可溶性熱可塑性樹脂の層を設ける場合にも、同様にして作製できる。
【００６０】
本発明の感光性転写材料は、上述のごとく金属微粒子含有組成物からなる感光性遮光層を設けているため、該転写材料を用いて、薄膜で且つ光学濃度が高い遮光層を設けてブラックマトリックスを作製することができる。
【００６１】
（ブラックマトリックスの作製）
本発明のブラックマトリックスは、上述の（感光性）金属微粒子含有組成物又は感光性転写材料を用いて作製される遮光層を有する。該遮光層の膜厚は０．３〜２．０μｍ程度が一般的で、本発明のブラックマトリックスにおける遮光層は、金属微粒子を均一に分散させたものであるため、上記のごとき薄膜でも十分な光学濃度（遮蔽性能）を示すことができる。
【００６２】
感光性を有する金属微粒子含有組成物を用いてブラックマトリックスを作製する方法は、光透過性の基板に、感光性を有し金属微粒子を含有する着色組成物を塗布して形成される層に（塗布方法は前記感光性転写材料を作製する際の方法が同様に用いられる。）、常法によりブラックマトリックス用のフォトマスクを介して露光し、その後現像することにより遮光層を形成する方法等が利用できる。また、金属微粒子を含有する着色組成物が感光性を有しない場合は、光透過性基板に、金属微粒子を含有する着色組成物を塗布して形成した層の上に、現像可能な感光性樹脂組成物からの層を形成し、常法によりブラックマトリックス用フォトマスクを介して露光し、次いで現像しエッチングすることにより遮光層を形成することができる。
【００６３】
前記の感光性転写材料を用いるブラックマトリックスの作製方法は、光透過性基板の上に、該感光性転写材料を、感光性転写材料の感光性遮光層が接触するように配置して積層し、次いで感光性転写材料と光透過性基板との積層体から仮支持体を剥離し、その後ブラックマトリックス用フォトマスクを介して該感光性遮光層を露光した後、現像してブラックマトリックスを形成する方法等を利用できる。この様に、本発明のブラックマトリックスの製造方法は、煩瑣な工程を行うことを必要とせず、簡便で低コストである。
【００６４】
（着色組成物及び顔料）
次に、本発明のカラーフィルターに用いる着色組成物について説明する。
本発明のカラーフィルター用着色組成物としては、顔料成分等の着色剤及びバインダーを主成分とし、必要に応じて光重合性のモノマーやオリゴマーからなる光重合性化合物、及び光重合開始剤等を構成成分として含む。また、本発明のカラーフィルターは、公知のカラーフィルターと同様な構成を持ち、公知の製法を利用して製造することができる。
即ち、所定のＲ（赤色）、Ｇ（緑色）、Ｂ（青色）に対応する着色成分、及び少なくともバインダーを含み、必要に応じて、光重合性化合物、光重合開始剤等からなるカラーフィルター用着色組成物を用いて着色樹脂層を形成し、これを利用して公知の手法に従って、画素パターンによる露光と現像とを、画素の数に応じた回数だけ行なうことによりカラーフィルターを製造することができる。ここで、本発明のカラーフィルターの着色樹脂層は、インクジェット方式や電着方式等によって形成してもよい。
【００６５】
本発明の着色組成物に用いるバインダーとしては、特に制限はなく、公知の膜形成能を有するポリマーを用いることができる。中でも、本発明のバインダーとして好適に用いられるのは、側鎖にカルボン酸基やカルボン酸塩基等の極性基を有するポリマーである。その例としては、特開昭５９−４４６１５号公報、特公昭５４−３４３２７号公報、特公昭５８−１２５７７号公報、特公昭５４−２５９５７号公報、特開昭５９−５３８３６号公報、及び特開昭５９−７１０４８号公報等に記載されている様なメタクリル酸共重合体、アクリル酸共重合体、イタコン酸共重合体、クロトン酸共重合体、マレイン酸共重合体、部分エステル化マレイン酸共重合体等を挙げることができる。また側鎖にカルボン酸基を有するセルロース誘導体も挙げることができる。
【００６６】
この他に水酸基を有するポリマーに環状酸無水物を付加したものも好ましく使用することができる。特に、米国特許第４１３９３９１号明細書に記載のベンジル（メタ）アクリレートと（メタ）アクリル酸との共重合体やベンジル（メタ）アクリレートと（メタ）アクリル酸と他のモノマーとの多元共重合体を挙げることができる。これらの極性基を有するバインダーポリマーは、単独で用いてもよく、或いは通常の膜形成能の有るポリマーと併用する組成物の状態で使用してもよい。
【００６７】
本発明に用いる上記着色剤としては、公知の染料や顔料が挙げられるが、中でも特に、耐光性や耐熱性及び耐薬品性等を良好にする観点から、顔料が好ましい。該顔料は着色組成物内に均一に分散して用いられるが、その平均粒径としては５μｍ以下が好ましく、３μｍ以下がより好ましく、特に１．０μｍ以下が好ましい。
【００６８】
本発明の上記顔料としては、赤色顔料や緑色顔料、青色顔料、その他各色の顔料を使用することができる。
上記赤色顔料としては、例えば、Ｃ．Ｉ．ピグメントレッド９、Ｃ．Ｉ．ピグメントレッド９７、Ｃ．Ｉ．ピグメントレッド１２２、Ｃ．Ｉ．ピグメントレッド１２３、Ｃ．Ｉ．ピグメントレッド１４９、Ｃ．Ｉ．ピグメントレッド１６８、Ｃ．Ｉ．ピクメントレッド１７７、Ｃ．Ｉ．ピグメントレッド１８０、Ｃ．Ｉ．ピグメントレッド１９２、Ｃ．Ｉ．ピグメントレッド２１５、Ｃ．Ｉ．ピグメントレッド２１６、Ｃ．Ｉ．ピグメントレッド２１７、Ｃ．Ｉ．ピグメントレッド２２０、Ｃ．Ｉ．ピグメンレッド２２３、Ｃ．Ｉ．ピグメントレッド２２４、Ｃ．Ｉ．ピグメントレッド２２６、Ｃ．Ｉ．ピグメントレッド２２７、Ｃ．Ｉ．ピグメントレッド２２８、Ｃ．Ｉ．ピグメントレッド２４０、Ｃ．Ｉ．ピグメントレッド４８：１、Ｃ．Ｉ．ピグメントレッド２４２、Ｃ．Ｉ．ピグメントレッド２０９、Ｃ．Ｉ．ピグメントレッド１４６、Ｃ．Ｉ．ピグメントレッド１１、Ｃ．Ｉ．ピグメントレッド８１、Ｃ．Ｉ．ピグメントレッド２１３、Ｃ．Ｉ．ピグメントレッド２７２、Ｃ．Ｉ．ピグメントレッド２７０、Ｃ．Ｉ．ピグメントレッド２５５、Ｃ．Ｉ．ピグメントレッド２６４、Ｃ．Ｉ．ピグメントレッド２５４等が挙げられる。
【００６９】
上記緑色顔料としては、例えば、Ｃ．Ｉ．ピグメントグリーン７、Ｃ．Ｉ．ピクメントグリーン３６等が挙げられる。
上記青色顔料としては、例えば、Ｃ．Ｉ．ピグメントブルー１５、Ｃ．Ｉ．ピグメントブルー１５：６、Ｃ．Ｉ．ピグメントブルー２２、Ｃ、Ｉ．ピグメントブルー６０、Ｃ．Ｉ．ピグメントブルー６４等が挙げられる。
【００７０】
また、上記顔料の他、必要に応じて、黄色顔料やオレンジ顔料、バイオレット顔料、ブラウン顔料、黒色顔料等を使用することができる。
上記黄色顔料としては、例えば、Ｃ．Ｉ．ピグメントイエロー２０、Ｃ．Ｉ．ピグメントイエロー２４、Ｃ．Ｉ．ピグメントイエロー１２、Ｃ．Ｉピグメントイエロー１７、Ｃ．Ｉ．ピグメントイエロー８３，Ｃ．Ｉ．ピグメントイエロー８６、Ｃ．Ｉ．ピグメントイエロー９３、Ｃ．Ｉ．ピグメントイエロー１０９、Ｃ．Ｉ．ピグメントイエロー１１０、Ｃ．Ｉ．ピグメントイエロー１１７、Ｃ．Ｉ．ピグメントイエロー１２５、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉ．ピグメントイエロー１５０、Ｃ．Ｉピグメントイエロー１５３、Ｃ．Ｉ．ピグメントイエロー、Ｃ．Ｉ．ピグメントイエロー１５４、Ｃ．Ｉ．ピグメントイエロー１６６、Ｃ．Ｉ．ピグメントイエロー１６８、Ｃ．Ｉ．ピグメントイエロー１８５等が挙げられる。
【００７１】
上記オレンジ顔料としては、例えば、Ｃ．Ｉ．ピグメントオレンジ３６、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ７１等が挙げられる。
上記バイオレット顔料としては、例えば、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３０、Ｃ．Ｉ．ピグメントバイオレット３７、Ｃ．Ｉ．ピクメンドバイオレット４０、Ｃ．Ｉ．ピグメントバイオレット５０等が挙げられる。
【００７２】
上記ブラウン顔料としては、例えば、Ｃ．Ｉ．ピグメントブラウン２３、Ｃ．Ｉ．ピグメントブラウン２５、Ｃ．Ｉ．ピグメントブラウン２６等が挙げられる。上記黒色顔料としては、例えば、Ｃ．Ｉ．ピグメントブラック７等が挙げられる。
本発明に用いる上記の顔料類は、１種を単独で使用してもよいし、２種以上を併用してもよい。
【００７３】
上記顔料の中でも、本発明の液晶表示装置用カラーフィルターのＲ（赤色）画素としては、高色純度と高透過率とを両立させ平坦性を得る観点より、顔料として少なくともＣ．Ｉ．ＰＲ−２５４（Ｃ．Ｉ．ピグメントレッド２５４）を含有するものが好ましい。
また、本発明の上記カラーフィルターのＧ（緑色）画素としては、高色純度と高透過率とを両立させ平坦性を得る観点より、顔料として少なくともＣ．Ｉ．ＰＧ−３６（Ｃ．Ｉ．ピクメントグリーン３６）及びＣ．Ｉ．ＰＹ−１３８（Ｃ．Ｉ．ピグメントイエロー１３８）、Ｃ．Ｉ．ＰＹ−１３９（Ｃ．Ｉ．ピグメントイエロー１３９）、Ｃ．Ｉ．ＰＹ−１５０（Ｃ．Ｉ．ピグメントイエロー１５０）の何れかを含有するものが好ましい。
また、本発明のカラーフィルターのＢ（青色）画素としては、高色純度と高透過率とを両立させ平坦性を得る観点より、顔料として少なくともＣ．Ｉ．ＰＢ−１５（Ｃ．Ｉ．ピグメントブルー１５）を含有するものが好ましい。
【００７４】
上記の顔料系は透過領域が長波側にあり高色純度領域において高い透過率を得ることができる。また、顔料の分散性及び安定性が良好であり、本発明の液晶表示装置用カラーフィルター用途に適した物性を有している。
本発明の顔料組成物において、上記着色剤（顔料）の含有量としては、組成物の全固形分質量に対して、０．１〜７０質量％が好ましく、０．５〜６０質量％がより好ましく、特に１．０〜５０質量％が好ましい。
【００７５】
本発明においては、好適な顔料は分散液として使用することが望ましい。この様な分散液は、例えば、以下の方法によって調製することができる。
（１）上記顔料と顔料分散剤とを予め混合して得られる組成物を、上記有機溶剤（又はビヒクル）に添加して分散させる方法、
（２）上記有機溶剤（又はビヒクル）に、上記顔料と顔料分散剤を別々に添加して分散させる方法、
（３）上記顔料と顔料分散剤とを予め別々に上記有機溶剤（又はビヒクル）に分散し、得られた分散体を混合する方法（この場合、顔料分散剤を有機溶剤のみで分散してもよい。）、
（４）上記有機溶剤（又はビヒクル）に、上記顔料を分散した後、得られた分散体に顔料分散剤を添加する方法。
【００７６】
ここで、上記ビヒクルとは、塗布液が液体状態にあるときに顔料を分散させている媒質の部分をいい、液状であって上記顔料と結合して塗膜を固める部分（バインダー）とこれを溶解希釈する成分（上記有機溶剤）とを含む。
上記顔料を分散させる際に使用する分散機としては、特に制限はなく、例えば、ニーダー、ロールミル、アトライダー、スーパーミル、ディゾルバー、ホモミキサー、サンドミル、等の公知の分散機が挙げられる。
【００７７】
（カラーフィルターの作製）
本発明のカラーフィルターは、光透過性基板の上に、Ｒ（赤色）、Ｇ（緑色）、Ｂ（青色）の各着色画素群を有し、該画素群を構成する各画素は互いにブラックマトリックスにより離画されている構成をなし、該ブラックマトリックスは、本発明の前述のブラックマトリックス作成用着色組成物又は感光性転写材料を用いて作製される。赤色、緑色、青色の３種の画素群を配置するには、モザイク型或いはトライアングル型等の配置が好ましい。
上記光透過性の基板としては、表面に酸化珪素皮膜を有するソーダガラス板、低膨張ガラス板、ノンアルカリガラス板、石英ガラス板等の公知のガラス板又はプラスチックフィルム等が用いられる。
【００７８】
カラーフィルターを作製するには、光透過性の基板に常法により２個以上の画素群を形成した後、前記の様にしてブラックマトリックスを形成しても、或いは最初にブラックマトリックスを形成し、その後２個以上の画素群を形成してもよい。本発明のカラーフィルターは前記の様なブラックマトリックスを備えているため、表示コントラストが高く又平坦性に優れている。
【００７９】
以下に、本発明のカラーフィルターの製造方法について詳しく説明する。本発明のカラーフィルターは、Ｒ、Ｇ、Ｂの各画素毎に、例えば、下記の各工程を順次に実施することにより製造することができる。
（１）基板上に、光重合性化合物や光重合開始剤、バインダー、着色成分（顔料）等を含むカラーフィルター作成用着色組成物からなる感光性シートを接合して感光性着色樹脂層を設ける工程、
（２）上記着色感光性樹脂層をパターン状に露光させる工程、
（３）露光させた感光性着色樹脂層を現像して、感光性着色樹脂層の露光部分から構成されるパターン状着色硬化膜層を得る工程、及び
（４）上記パターン状着色硬化膜層を加熱等することにより、焼成して更に硬化させる行程。
【００８０】
上記の工程（１）は、基板の表面に直接、感光性顔料分散液を塗布し、乾燥させることにより行なってもよいが、一旦、別に用意した仮支持体（柔軟なプラスチック製のシートなど）上に感光性着色樹脂層を形成させて感光性シート（感光性転写材料）とし、この感光性シートの感光層を基板表面に転写させる方法を利用して行なうことが好ましい。
【００８１】
該基板上に設けられた感光性着色樹脂層に対しては、フォトマスクなどを用いる像様露光によりパターン状に露光させる工程、即ち工程（２）が実施され、次いで、現像液を用いて光照射を受けなかった未硬化部分を溶解し除去する現像工程、即ち工程（３）が行なわれる。この様にして、基板の上に着色感光性層の露光部分に対応するパターン状着色硬化層を得ることができる。
【００８２】
上記の工程（１）乃至（３）は、感光性転写材料を用いる画像形成方法において、一般的に用いられる方法であり、たとえば、特開平５−１７３３２０号公報に記載されている。代表的な画像形成方法としては、感光性転写材料の感光性樹脂組成物層を液晶表示素子に設置する透明基板の表面に重ね、支持体シート（仮支持）を剥がし取ったのち、その被転写材料上の感光性樹脂組成物層（感光性着色樹脂層）にフォトマスクを介してパターン状の露光を行なう工程、露光後に感光性着色樹脂層を加熱する工程、現像処理して未露光部分を溶解除去する工程などを組み合わせた方法を利用することができる。
【００８３】
（ＩＰＳモード液晶表示装置）
本発明のＩＰＳモード液晶表示装置の１態様としては、例えば図３に示す様に、少なくとも一方が光透過性の１対の基板（１０と１１）の間にカラーフィルター（３）、液晶層（２９）及び液晶駆動手段（５）（単純マトリックス駆動方式或いはアクティブマトリックス駆動方式等を含む。）を少なくとも備えたもので、該カラーフィルターとして、３色の画素群（１３）を有し、該画素群を構成する各画素が、互いに本発明のブラックマトリックス（１２）により離画されているカラーフィルター（３）を用いるものである。
【００８４】
ここで、本発明のＩＰＳモード液晶表示装置の好ましい態様のものとしては、少なくとも１つが光透過性の１対の基板（１０と１１）の間に、カラーフィルター（３）、液晶層（２９）及び液晶駆動手段（５）を少なくとも備え、該液晶駆動手段がアクティブ素子（例えば、ＴＦＴ）を有し、且つ各アクティブ素子の間に本発明の３色の画素群（１３）及びブラックマトリックス（１２）が形成されたカラーフィルター（３）を備えているものである。
【００８５】
本発明のカラーフィルター（３）は平坦性が高いため、このカラーフィルターを備えるＩＰＳモード液晶表示装置（１）は、カラーフィルター（３）と基板（５）との間にセルギャップムラが生せず、色ムラ等の表示不良が発生することがない。
また、本発明のカラーフィルター（３）のブラックマトリックス（１２）は、黒色顔料として従来の様なカーボンブラックを含むものではなく、該ブラックマトリックスが金属微粒子を含有してなるものであるので、アルカリ金属イオン等が液晶材料（２９）内に溶出し、液晶の作動に支障を来たし表示品質を低下させることがない。従って、該ＩＰＳモード液晶表示装置用カラーフィルターを用いた本発明のＩＰＳモード液晶表示装置（１）は、色ムラが無く表示コントラストに優れ良好な表示品質を長期に亙り維持できるＩＰＳモード液晶表示装置である。
【００８６】
【実施例】
以下、本発明を実施例に基づいて具体的に説明するが、本発明はこれらの例に限定されるものではない。尚、本実施例中の「部」及び「％」は総て、「質量部」及び「質量％」を表す。
【００８７】
［実施例１］
（銀微粒子の作製）
ゼラチン１１２ｇに蒸留水３４８８ｇを添加し、得られた混合物を約４７℃まで加熱してゼラチンを溶解した。これに酢酸カルシウム４．０ｇ及びホウ化水素カリウム２．０ｇを添加した。その直後に蒸留水１．０Ｌに溶解した硝酸銀６．０ｇを、急速に攪拌しながら添加した。更に蒸留水を添加して、最終質量を５．０ｋｇに調整した。次いで生成物をゲル化温度近くまで冷却し、小さな穴を通過させて冷却した水の中へ押し出して、それにより非常に微細なヌードルを作製した。これらのヌードルを、現場で青色銀を生成するための増幅触媒として供給した。便宜上及びヌードルが溶融塊を形成するのを防ぐために、水を用いてヌードルを希釈して水１対ヌードル３にした。
【００８８】
ホウ化水素還元銀核６５０ｇに、蒸留水８１ｇに溶解したモノスルホン酸ヒドロキノンカリウム６．５ｇ及びＫＣｌ０．２９ｇを添加した。上記のヌードルスラリーを約６℃まで冷却した。また別々の容器に、以下の２種の溶液（Ａ）及び（Ｂ）を調製した。
（Ａ）………１９．５ｇ  亜硫酸ナトリウム（無水）、０．９８ｇ  重亜硫酸ナトリウム（無水）、１２２．０ｇ  蒸留水
（Ｂ）………９．７５ｇ  硝酸銀、１２２．０ｇ  蒸留水溶液
【００８９】
上記の溶液（Ａ）及び（Ｂ）を混合して攪拌を続け、白色沈殿を形成させた。次いで直ちに、この混合物を短時間で（５分間以内）急速に攪拌しながら上記ヌードルスラリーに添加した。温度を１０℃に維持し、そして総ての可溶性銀塩が核の上に還元されるまで、約８０分間増幅を進行させた。得られた青色スラリー粒子を、ナイロンメッシュバック中でスラリーを介して水道水を通過させ、そして約３０分間洗浄水がバックを通過するようにして洗浄したので、すべての塩を洗い流せた。ゲルスラリーに分散させ洗浄した青色銀を、溶融した場合に１．５質量％の濃度の銀を有する青色銀分散体を得るように、生成物の質量が４１２ｇになるまで水気を切った。透過電子顕微鏡写真は、この青色銀が、エッジ長さ約２０〜３０ｎｍ及び厚さ約７ｎｍの明確な平板状粒子から成ることを示した。
【００９０】
（銀微粒子分散液の調製）
上記の如くして得られた銀分散スラリー４０００ｇに、分散剤（日本油脂（株）製の「ラピゾールＢ−９０」）６ｇとパパイン５％水溶液２０００ｇを添加し、温度３７℃で２４時間保存した。この液を２０００ｒｐｍで５分間かけて遠心分離して、銀微粒子を沈降させた。上澄み液を棄てた後、蒸留水で洗浄して酵素で分解されたゼラチン分解物を除去した。次いで該銀微粒子沈降物をメチルアルコールで洗浄してから乾燥させた。約６０ｇの銀微粒子の凝集物が得られた。この凝集物５３ｇと分散剤（アビシア（株）製の「ソルスパース２００００」）５ｇ、メチルエチルケトン２２ｇを混合した。これに２ｍｍφガラスビーズ１００ｇを混合して、ペイントシェーカーで３時間かけて分散して、目的とする銀微粒子分散液（Ａ１）を得た。
【００９１】
（微粒子含有層塗布液の調製）
上記で得られた銀微粒子分散液（Ａ１）に下記の添加剤を添加し混合して、微粒子含有層塗布液を得た。
・上記の銀微粒子分散液（Ａ１）                                ４０．０ｇ
・プロピレングリコールモノメチルエーテルアセテート            ４０．０ｇ
・メチルエチルケトン                                          ３７．６ｇ
・フッ素系界面活性剤「Ｆ１７６ＰＦ」                            ０．１ｇ
（大日本インキ化学工業（株）製、２０％水溶液）
・ヒドロキノンモノメチルエーテル                            ０．００１ｇ
・ジペンタエリスリトールヘキサアクリレート                      ２．１ｇ
・ビス［４−［Ｎ−［４−（４，６−ビストリクロロメチル−ｓ−トリアジン−２−イル）フェニル］カルバモイル］フェニル］セバケート            ０．１ｇ
【００９２】
（遮光層画像の形成）
上記で得られた微粒子含有層塗布液をガラス基板上に塗布し乾燥させ、乾燥膜厚が０．３μｍの感光性遮光層（黒色感光性樹脂層）を形成した。
次いで超高圧水銀灯を用いて、上記感光性遮光層に５００ｍＪ／ｃｍ２のパターン（ＩＰＳモード用）露光を行った。その後、現像液としてトリエタノールアミン１％水溶液を用い、所定の現像液（富士写真フイルム（株）製のアルカリ現像液「ＴＣＤ」）で遮光層の感光性黒色樹脂層を現像して未露光部を除去し、目的とする遮光層を形成した。
【００９３】
（顔料分散物の合成）
（１）５−ニトロイソフタル酸ジメチル５０部とＮ，Ｎ−ジエチル−１，３−プロパンジアミン１３０部を、弱く減圧しながら温度８０〜１００℃で４時間かけて反応させた。原料の５−ニトロイソフタル酸ジメチル及びモノアミド化合物の消失を確認したのち、過剰のＮ，Ｎ−ジエチル−１，３−プロパンジアミンを減圧除去し、９２部の５−ニトロイソフタル酸ビス−３−ジエチルアミノプロピルアミドを得た。
【００９４】
（２）得られた５−ニトロイソフタル酸ビス−３−ジエチルアミノプロピルアミド１８．５部、及びトリエチルアミン５．１部をＤＭＦ６０部に溶解して氷冷した。これに４−ニトロベンゾイルクロライド９．３部のアセトン６０部液を加えてアミド化した。この反応後、水８００部を加えて結晶を濾取し、酢酸エチルにより再結晶して、４−ニトロベンゾイル−４−｛３，５−ビス（３−ジエチルアミノプロピルカルバモイル）｝フェニルアミド１４部を得た。
【００９５】
（３）得られた４−ニトロベンゾイル−４−｛３，５−ビス（３−ジエチルアミノプロピルカルバモイル）｝フェニルアミド１４部を還元鉄及び塩化アンモニウムと共にイソプロパノール２００部、水３５部中で還流し還元して、アニリン誘導体１３．２部を得た。
【００９６】
（４）得られたアニリン誘導体１３．２部をメタノール１２０部に加え、氷冷下に塩酸１８部を加えた。この混合液を更に温度−１５℃まで冷却した。これにＮａＮＯ２１．８部の水溶液（水２０部）を滴下し、ジアゾ化した（ジアゾ溶液の調製）。別途、５−アセトアセチルアミノベンズイミダゾロン５．９部、メタノール２６部、水５３０部、及びＮａＣＯ３１０．８部からなるカップリング成分溶液を調製し、温度１０℃に冷却した。これに上記で得られたジアゾ液を温度１０℃を超えない様に滴下し、反応させた。更にＫ２ＣＯ３を加えて系を塩基性にし、析出した黄色生成物を濾取し、ＤＭＦとアセトニトリルとによって再結晶して、目的の顔料分散物である下記化合物［１］を得た。得られた化合物の最大吸収波長は、λｍａｘ＝３９１ｎｍ（ＣＨＣｌ３中）であった。
【００９７】
【化１】
2004361447.tif 000002
【００９８】
（黄色顔料分散液ＰＹ−１３９の調製）
下記組成の黄色顔料組成物を調製した。
・Ｃ．Ｉ．ピグメントイエロー１３９                                  ８ｇ
・上記化合物［１］の顔料分散物                                  ０．８ｇ
・メタクリル酸／メタクリル酸ベンジル共重合体                      ２０ｇ
（モル比２８／７２、重量平均分子量３万、濃度４０％の１−メトキシ−２−プロピルアセテート溶液、酸価１０５）
・１−メトキシ−２−プロピルアセテート                        ５１．２ｇ
【００９９】
上記組成の黄色顔料組成物をモーターミル「Ｍ−５０」（アイガー社製）で、径０．６５ｍｍφのジルコニアビーズを用いて、周速９ｍ／秒で１６時間かけて分散して、目的とする黄色顔料分散液（ＰＹ−１３９）を調製した。
【０１００】
（カラーフィルターの作製）
下記の表１に示したカラーフィルター用の赤色画素形成用塗布液（Ｒ１）を調製し、この塗布液をソーダライムガラス基板（１００ｍｍ×１００ｍｍ、厚み１．１ｍｍ）上にスピンコーター「１Ｈ−ＤＸ」（ミカサ社製）を用いて１８０ｒｐｍにて塗布した後、オーブンに入れ温度１００℃で２分間加熱して乾燥した。
【０１０１】
次いで、パターン作製用クロームマスクを介してマスクアライナー「Ｍ−２Ｌ」（ミカサ社製）により２００ｍＪ／ｃｍ２の露光を行った後、基板を温度３３℃の１％炭酸ナトリウム水溶液中に６０秒間浸漬した後、水洗して未露光部分を除去し、更にオーブンに入れて温度２２０℃で３０分間かけて加熱処理を行い、基板上に赤色（Ｒ）画素パターンを形成した。
【０１０２】
次に、上記で得たＰＹ１３９分散液を用いて、下記表１に示したカラーフィルター用の緑色画素形成用塗布液（Ｇ１）を調製して、この塗布液を上記の赤色画素パターンが形成された基板上にスピンコーターを用いて２３０ｒｐｍにて塗布した後、上記の赤色画素パターン形成の場合と同様にして、緑色（Ｇ）画素パターンを形成した。
【０１０３】
更に、下記表１に示したカラーフィルター用の青色画素形成用塗布液（Ｂ１）を調製し、この塗布液を上記の赤色画素パターンと青色画素パターンが形成された基板上にスピンコーターを用いて１８０ｒｐｍにて塗布した後、上記赤色画素パターン形成と同様にして青色（Ｂ）画素パターンを形成し、本発明に従う（Ｒ）画素パターン、（Ｇ）画素パターン、及び（Ｂ）画素パターンが積層された基板（カラーフィルター）を得た。
【０１０４】
【表１】
2004361447.tif 000003
【０１０５】
（オーバーコート層の作成）
この様にして遮光層及び着色画素層が形成されたカラーフィルター基板上に、ＩＴＯ膜を８００Åの膜厚で形成した後に、下記に示す処方の保護膜用塗布液を全面にスピンコート法により塗布し、９０℃で２分間プリベークして、膜厚約３μｍの透明な感光性樹脂層を形成した。
【０１０６】
＜保護層用塗布液の処方＞
・ジメチルマレイミドヘキシルメタクリレート／メタクリル酸共重合体（共重合モル比６２／３８、重量平均分子量３４０００）                    ９．６部
・ジペンタエリスリトールヘキサアクリレート                      ４．８部
・メトキシフェノール                                        ０．００５部
・トリス（トリクロロメチル）−ｓ−トリアジン                  ０．４７部
・フッ素系界面活性剤「Ｆ１７７」                              ０．１５部
（大日本インキ化学工業（株）製、２０％水溶液）
・メチルエチルケトン                                          ８５．０部
【０１０７】
次いで、フォトマスクを用いないで全面を露光し、２００℃で１時間加熱して、平坦な樹脂層を設けた保護膜付カラーフィルター基板を得た。
【０１０８】
［比較例１］
（カーボンブラック分散液の調製）
カーボンブラック５３ｇと「ソルスパース２００００」（アビシア（株）製の分散剤）５ｇ、メチルエチルケトン５９．６ｇを混合した。これに２ｍｍφガラスビーズ１００ｇを混合して、ペイントシェーカーで３時間かけて分散して、目的とするカーボンブラック分散液（Ａ２）を得た。
【０１０９】
（カーボンブラック含有層塗布液の調製）
上記で得られたカーボンブラック分散液（Ａ２）に下記の添加剤を添加し混合して、カーボンブラック含有層塗布液を得た。
・上記のカーボンブラック分散液（Ａ１）                        ４０．０ｇ
・プロピレングリコールモノメチルエーテルアセテート            ４０．０ｇ
・フッ素系界面活性剤「Ｆ１７６ＰＦ」                            ０．１ｇ
（大日本インキ化学工業（株）製、２０％水溶液）
・ヒドロキノンモノメチルエーテル                            ０．００１ｇ
・ジペンタエリスリトールヘキサアクリレート                      ２．１ｇ
・ビス［４−［Ｎ−［４−（４，６−ビストリクロロメチル−ｓ−トリアジン−２−イル）フェニル］カルバモイル］フェニル］セバケート            ０．１
ｇ
以下、実施例１において、遮光層画像の形成で用いた微粒子含有層塗布液の代りに、上記のカーボンブラック含有層塗布液を用いたこと以外は、実施例１と同様にして保護層を設けた比較例のカラーフィルター基板を得た。
【０１１０】
（ＩＰＳモード液晶表示装置の作製及び評価）
上記で得られた実施例１及び比較例１の保護層付カラーフィルター基板上に、ポリイミド樹脂からなる配向膜を印刷法により塗布し、ホットプレートで温度２００℃で１０分間加熱した。この様にして得られた配向膜の膜厚は０．０７μｍであった。次いで、該カラーフィルター基板をラビング処理し、シール剤をディスペンス法により塗布し、ホットプレートで温度９０℃で１０分間かけて焼成した。
【０１１１】
別途、コーニング社製ガラス基板１７３７材に横電解方式で駆動するＴＦＴアレイを形成した基板も同様に、配向膜を塗布し焼成した。その後、スペーサーを散布し、上記カラーフィルター基板と重ね合わせ、オーブン中で加圧しながら温度１６０℃で９０分間焼成し樹脂を硬化させた。このセルを温度１２０℃で１０〜３ｔｏｒｒで真空アニールした後、一旦、窒素雰囲気下で常圧に戻し、再度、真空雰囲気において液晶を注入した。この液晶注入はセルをチャンバーに入れて室温で１０〜３ｔｏｒｒまで減圧した後、液晶注入孔を液晶槽に漬け、窒素を用いて常圧に戻して行った。該液晶注入の後、紫外線硬化樹脂を用いて液晶注入孔を封孔した。このパネルをＮＩ転移点以上の温度に加熱して液晶を再配向させた。
【０１１２】
次いで、偏光板をセルの２枚のガラス基板に貼り付け、オートクレーブ中で温度５０℃、圧力５ｋｇｆ／ｃｍ２の条件で処理して液晶表示セルを完成させた。この状態でセルを点灯させ、表示ムラ等が無いことを確認した後、周辺にドライバー素子などを実装し、目的とする実施例１及び比較例１のＩＰＳモード液晶表示装置を完成させた。
【０１１３】
この実施例１及び比較例１のＩＰＳモード液晶表示装置について、静止画像を連続して２４時間かけて点灯した後に、表示品位を観察した結果、実施例のＩＰＳモード液晶表示装置は、比較例に比べて、表示ムラ等は認められず良好な品位のものであることが分かった。
【０１１４】
【発明の効果】
本発明に依ると、表示コントラスト及び平坦性に優れ、アルカリ金属イオン等が液晶材料内に溶出し、液晶の作動に支障を来たし表示品質を低下させることのないＩＰＳモード液晶表示装置用カラーフィルター及びそれを用いたＩＰＳモード液晶表示装置を提供できる。
【図面の簡単な説明】
【図１】本発明によるＩＰＳモード液晶表示装置用カラーフィルターの一実施例の画素部を断面で表した説明図である。
【図２】ＩＰＳモード液晶表示装置の一例の画素部を断面で表した説明図である。
【図３】ＴＮモード液晶表示装置の一例の画素部を断面で表した説明図である。
【図４】導電性の膜を形成したＩＰＳモード液晶表示装置用カラーフィルターの構成を示す断面図である。
【符号の説明】
１………ＩＰＳモード液晶表示装置
２………ＴＮモード液晶表示装置
３、４………カラーフィルター
５、６………ＴＦＴ基板
１０、１１………透明基板
１２………ブラックマトリックス層
１３………カラーフィルター層
１４………オーバーコート層
１５………透明な共通電極層
１６………透明な画素電極
１７、１８………偏光層
１９、２９………液晶材料
２０、３０………電界
２５………金属共通電極
２６………金属画素電極
４０………照明光
４５………導電性薄膜
５０………ＴＦＴ
６０………本発明によるＩＰＳモード液晶表示装置用カラーフィルター
７０………透明導電膜
【図１】
2004361447.tif 000004
【図２】
2004361447.tif 000005
【図３】
2004361447.tif 000006
【図４】
2004361447.tif 000007